(57)【要約】【課題】正帯電性に優れる正帯電用乾式トナーを提供する。【解決手段】結着樹脂と着色剤とを含み、トナー粒子表面がポリアリルアミン類により表面改質されている正帯電用乾式トナーである。【選択図】なし【特許請求の範囲】
【請求項１】
少なくとも結着樹脂と着色剤とを含み、
トナー粒子表面がポリアリルアミン類により表面改質されていることを特徴とする正帯電用乾式トナー。
【請求項２】
前記ポリアリルアミン類が、下記式（１）で示されるポリアリルアミン、式（２）で示されるポリアリルアミン、式（３）で示されるポリアリルアミンおよび式（４）で示されるポリアリルアミンのうち少なくとも１つであることを特徴とする、請求項１に記載の正帯電用乾式トナー。
【化１】
2015102738.tif 000011
（１）
（式（１）において、ｍは、２以上５００以下の整数である。）
【化２】
2015102738.tif 000012
（２）
（式（２）において、Ｒ１およびＲ２は、それぞれ独立して水素原子または炭素数１以上２０以下の脂肪族炭化水素基を示し、ｍ，ｎは、それぞれ独立して１以上２０以下の整数である。ｌは、２以上２０以下の整数である。）
【化３】
2015102738.tif 000013
（３）
（式（３）において、ｍ，ｎは、それぞれ独立して１以上１００以下の整数である。ｌは、２以上２００以下の整数である。）
【化４】
2015102738.tif 000014
（４）
（式（４）において、ｍ，ｎは、それぞれ独立して１以上１００以下の整数である。ｌは、２以上２００以下の整数である。）
【請求項３】
前記ポリアリルアミン類の重量平均分子量が１，０００以上２５，０００以下の範囲であることを特徴とする、請求項１または２に記載の正帯電用乾式トナー。
【請求項４】
請求項１〜３のいずれか１項に記載の正帯電用乾式トナーを含むことを特徴とする現像剤。
【請求項５】
請求項４に記載の現像剤が収容されていることを特徴とする、現像剤カートリッジ。
【請求項６】
請求項４に記載の現像剤が収容されていることを特徴とする、プロセスカートリッジ。
【請求項７】
像保持体と、
前記像保持体の表面に潜像を形成する潜像形成手段と、
前記像保持体の表面に形成された前記潜像を、請求項４に記載の現像剤により現像して、トナー像を形成する現像手段と、
前記像保持体の表面に形成された前記トナー像を被転写体に転写する転写手段と、
を備えることを特徴とする画像形成装置。
【請求項８】
像保持体の表面に潜像を形成する潜像形成工程と、
前記像保持体の表面に形成された前記潜像を、請求項４に記載の現像剤により現像して、トナー像を形成する現像工程と、
前記像保持体の表面に形成された前記トナー像を被転写体に転写する転写工程と、
を含むことを特徴とする画像形成方法。
【発明の詳細な説明】
【技術分野】
【０００１】
本発明は、正帯電用乾式トナー、現像剤、現像剤カートリッジ、プロセスカートリッジ、画像形成装置および画像形成方法に関する。
【背景技術】
【０００２】
電子写真法など静電荷像を経て画像情報を可視化する方法は、現在様々な分野で利用されている。電子写真法においては、帯電、露光工程により像保持体上に潜像（静電潜像）を形成し（潜像形成工程）、静電荷像現像用トナー（以下、単に「トナー」と呼ぶ場合がある。）を含む静電荷像現像用現像剤（以下、単に「現像剤」と呼ぶ場合がある。）で静電潜像を現像し（現像工程）、転写工程、定着工程を経て可視化される。乾式現像方式で用いられる現像剤には、トナーとキャリアからなる２成分現像剤と、磁性トナーまたは非磁性トナーを単独で用いる１成分現像剤とがある。
【０００３】
正帯電用乾式トナーとしては、例えば、特許文献１には、金属キレート化されたバインダー樹脂（Ａ）と、着色剤（Ｂ）と、荷電調整剤（Ｃ）とを必須成分としてなる粉体と、流動性付与剤（Ｄ）粉末とを含有し、流動性付与剤（Ｄ）がアミノ基を有するシランカップリング剤により表面処理された易正帯電性シリカである静電荷像現像用正帯電トナーが記載されている。
【０００４】
また、特許文献２には、着色剤としてのカーボンブラックと結着樹脂とを含むトナー母粒子をポリアルキレンイミンで表面改質した、正帯電用の黒色トナーが記載されている。
【０００５】
一方、特許文献３には、結着樹脂と着色剤とを混練する際に、ポリアリルアミン化合物の塩酸塩等の塩を混合する光定着用のトナーが記載されている。
【先行技術文献】
【特許文献】
【０００６】
【特許文献１】特開平０８−２６２７８８号公報
【特許文献２】特許第５１１５３７９号公報
【特許文献３】特許第４９６１９６３号公報
【発明の概要】
【発明が解決しようとする課題】
【０００７】
本発明の目的は、正帯電性に優れる正帯電用乾式トナー、現像剤、その現像剤を含む現像剤カートリッジ、プロセスカートリッジ、画像形成装置および画像形成方法を提供することにある。
【課題を解決するための手段】
【０００８】
請求項１に係る発明は、少なくとも結着樹脂と着色剤とを含み、トナー粒子表面がポリアリルアミン類により表面改質されている正帯電用乾式トナーである。
【０００９】
請求項２に係る発明は、前記ポリアリルアミン類が、下記式（１）で示されるポリアリルアミン、式（２）で示されるポリアリルアミン、式（３）で示されるポリアリルアミンおよび式（４）で示されるポリアリルアミンのうち少なくとも１つである、請求項１に記載の正帯電用乾式トナーである。
【化１】
2015102738.tif 000002
（１）
（式（１）において、ｍは、２以上５００以下の整数である。）
【化２】
2015102738.tif 000003
（２）
（式（２）において、Ｒ１およびＲ２は、それぞれ独立して水素原子または炭素数１以上２０以下の脂肪族炭化水素基を示し、ｍ，ｎは、それぞれ独立して１以上２０以下の整数である。ｌは、２以上２０以下の整数である。）
【化３】
2015102738.tif 000004
（３）
（式（３）において、ｍ，ｎは、それぞれ独立して１以上１００以下の整数である。ｌは、２以上２００以下の整数である。）
【化４】
2015102738.tif 000005
（４）
（式（４）において、ｍ，ｎは、それぞれ独立して１以上１００以下の整数である。ｌは、２以上２００以下の整数である。）
【００１０】
請求項３に係る発明は、前記ポリアリルアミン類の重量平均分子量が１，０００以上２５，０００以下の範囲である、請求項１または２に記載の正帯電用乾式トナーである。
【００１１】
請求項４に係る発明は、請求項１〜３のいずれか１項に記載の正帯電用乾式トナーを含む現像剤である。
【００１２】
請求項５に係る発明は、請求項４に記載の現像剤が収容されている、現像剤カートリッジである。
【００１３】
請求項６に係る発明は、請求項４に記載の現像剤が収容されている、プロセスカートリッジである。
【００１４】
請求項７に係る発明は、像保持体と、前記像保持体の表面に潜像を形成する潜像形成手段と、前記像保持体の表面に形成された前記潜像を、請求項４に記載の現像剤により現像して、トナー像を形成する現像手段と、前記像保持体の表面に形成された前記トナー像を被転写体に転写する転写手段と、を備える画像形成装置である。
【００１５】
請求項８に係る発明は、像保持体の表面に潜像を形成する潜像形成工程と、前記像保持体の表面に形成された前記潜像を、請求項４に記載の現像剤により現像して、トナー像を形成する現像工程と、前記像保持体の表面に形成された前記トナー像を被転写体に転写する転写工程と、を含む画像形成方法である。
【発明の効果】
【００１６】
請求項１に係る発明によると、トナー粒子表面がポリアリルアミン類により表面改質されていない場合と比較して、正帯電性に優れる正帯電用乾式トナーが提供される。
【００１７】
請求項２に係る発明によると、前記ポリアリルアミン類が、上記式（１）で示されるポリアリルアミン、式（２）で示されるポリアリルアミン、式（３）で示されるポリアリルアミンおよび式（４）で示されるポリアリルアミンのうち少なくとも１つではない場合と比較して、正帯電性に優れる正帯電用乾式トナーが提供される。
【００１８】
請求項３に係る発明によると、前記前記ポリアリルアミン類の重量平均分子量が１，０００以上２５，０００以下の範囲ではない場合と比較して、正帯電性に優れる正帯電用乾式トナーが提供される。
【００１９】
請求項４に係る発明によると、トナー粒子表面がポリアリルアミン類により表面改質されていない場合と比較して、正帯電性に優れる現像剤が提供される。
【００２０】
請求項５に係る発明によると、トナー粒子表面がポリアリルアミン類により表面改質されていない場合と比較して、正帯電性に優れる現像剤が収容されている現像剤カートリッジが提供される。
【００２１】
請求項６に係る発明によると、トナー粒子表面がポリアリルアミン類により表面改質されていない場合と比較して、正帯電性に優れる現像剤が収容されているプロセスカートリッジが提供される。
【００２２】
請求項７に係る発明によると、トナー粒子表面がポリアリルアミン類により表面改質されていない場合と比較して、正帯電性に優れる現像剤を用いる画像形成装置が提供される。
【００２３】
請求項８に係る発明によると、トナー粒子表面がポリアリルアミン類により表面改質されていない場合と比較して、正帯電性に優れる現像剤を用いる画像形成方法が提供される。
【図面の簡単な説明】
【００２４】
【図１】本発明の実施形態に係るプロセスカートリッジの一例を示す概略構成図である。
【図２】本発明の実施形態に係る画像形成装置の一例を示す概略構成図である。
【発明を実施するための形態】
【００２５】
本発明の実施の形態について以下説明する。本実施形態は本発明を実施する一例であって、本発明は本実施形態に限定されるものではない。
【００２６】
＜正帯電用乾式トナー＞
本発明の実施形態に係る正帯電用乾式トナーは、少なくとも結着樹脂と着色剤とを含み、トナー粒子表面がポリアリルアミン類により表面改質されているものである。正帯電用乾式トナーは、必要に応じて、離型剤等のその他成分を含んでもよい。
【００２７】
乾式トナーで使用される一般的な結着樹脂は、ポリエステル樹脂やスチレン／アクリル樹脂であるが、特に定着性や発色性が良好なポリエステル樹脂は負帯電性を帯びやすい傾向にある。正帯電用の帯電制御剤として市販されているものは、ニグロシン染料、例えば「ボントロンＮ−０１」、「ボントロンＮ−０４」、「ボントロンＮ−０７」（以上、オリエント化学工業社製）、「ＣＨＵＯ  ＣＣＡ−３」（中央合成社製）等；３級アミンを側鎖として含有するトリフェニルメタン系染料；４級アンモニウム塩化合物、例えば「ボントロンＰ−５１」（オリエント化学工業社製）、「ＴＰ−４１５」（保土谷化学工業社製）、セチルトリメチルアンモニウムブロミド、「ＣＯＰＹＣＨＡＲＧＥＰＸＶＰ４３５」（ヘキスト社製）等が挙げられるが、カラーに適用可能な荷電制御剤は無色な４級アンモニウム塩化合物だけであり、その他は着色しているためブラックにしか適用できない。このように、正帯電用の帯電制御剤の種類は非常に少なく、その効果としても限定的である。また、特に、カーボンブラックは負帯電になりやすいため、着色剤としてカーボンブラックを含む黒色トナーでは十分な正帯電性が得られにくい。従来は、トナーに帯電制御剤を外添したり、溶融混練時に添加しているため、帯電制御剤がトナー粒子表面から脱離したり、トナー粒子に埋め込まれてしまうことが多く、トナー粒子表層の帯電制御剤の配置を制御することは容易ではなかった。帯電制御剤がトナー粒子表面から脱離したり、トナー粒子に埋め込まれてしまうと、帯電安定性に欠け、特に、現像器内にトナーが長時間滞留した状態で新しいトナーが補給された場合にかぶり等の画像欠陥を生じやすい。
【００２８】
本実施形態に係る正帯電用乾式トナーは、トナー粒子表面がポリアリルアミン類により表面改質されているため、正帯電性に優れる。本実施形態に係る正帯電用乾式トナーでは、酸性のトナー粒子表面にアルカリ性のポリアリルアミンが酸塩基反応により化学吸着していると考えられる。トナー粒子の表面に正帯電性が良好なポリアリルアミン類が強固に化学吸着しているため、脱離する可能性は極めて低く、安定した正帯電性が得られると考えられる。また、トナー粒子表面にポリアリルアミン類が略均一にコーティングされることにより、結着樹脂や着色剤が持っている帯電の影響を受けにくくなると考えられる。つまり、ポリアリルアミン類と樹脂を単純に混合したり、現像剤化する際にポリアリルアミン類を添加する等の方法では本実施形態のような効果は得られず、あくまでも水中でトナー粒子表面にポリアリルアミン類を化学吸着させる工程を経て初めて所望の正帯電性が得られるのである。
【００２９】
ポリアリルアミン類はカチオン性が高い物質であり、この材料がトナー粒子の表層に存在すると、正帯電性を帯びやすい窒素基が帯電制御剤として機能することからトナー粒子が正帯電化しやすくなると考えられる。
【００３０】
ポリアリルアミン類としては、下記式（１）で示されるポリアリルアミン、式（２）で示されるポリアリルアミン、式（３）で示されるポリアリルアミンおよび式（４）で示されるポリアリルアミン等が挙げられる。
【００３１】
【化５】
2015102738.tif 000006
（１）
（式（１）において、ｍは、２以上５００以下の整数であり、２５以上４５０以下の整数が好ましい。）
【００３２】
【化６】
2015102738.tif 000007
（２）
（式（２）において、Ｒ１およびＲ２は、それぞれ独立して水素原子または炭素数１以上２０以下の脂肪族炭化水素基を示し、ｍ，ｎは、それぞれ独立して１以上２０以下の整数であり、１以上１０以下の整数が好ましい。ｌは、２以上２０以下の整数であり、２以上１０以下の整数が好ましい。）
【００３３】
Ｒ１およびＲ２は、水素原子または炭素数１以上２０以下の脂肪族炭化水素基であり、炭素数１以上２０以下の脂肪族炭化水素基が好ましい。炭素数１以上２０以下の脂肪族炭化水素基としては、メチル基、エチル基、直鎖または分岐のプロピル基、ブチル基、ペンチル基、ヘキシル基、オクチル基等が挙げられ、メチル基が好ましい。
【００３４】
【化７】
2015102738.tif 000008
（３）
（式（３）において、ｍ，ｎは、それぞれ独立して１以上１００以下の整数であり、１以上５０以下の整数が好ましい。ｌは、２以上２００以下の整数であり、２以上１００以下の整数が好ましい。）
【００３５】
【化８】
2015102738.tif 000009
（４）
（式（４）において、ｍ，ｎは、それぞれ独立して１以上１００以下の整数であり、１以上５０以下の整数が好ましい。ｌは、２以上２００以下の整数であり、２以上１００以下の整数が好ましい。）
【００３６】
トナー粒子に対するポリアリルアミン類の量は、例えば、トナー粒子１００質量部に対して０．１質量部以上、３質量部以下の範囲であることが好ましく、０．２質量部以上２質量部以下の範囲であることがより好ましい。トナー粒子に対するポリアリルアミン類の量がトナー粒子１００質量部に対して０．１質量部未満であると、正帯電性に劣る場合があり、３質量部を超えると、高温高湿環境下で帯電性が悪化し、低温低湿環境下で帯電量が多くなりすぎる場合がある。
【００３７】
ポリアリルアミン類の重量平均分子量は、１，０００以上２５，０００以下の範囲であることが好ましく、３，０００以上１５，０００以下の範囲であることがより好ましい。ポリアリルアミン類の重量平均分子量が１，０００未満であると、正帯電性が弱く、目的とする現像性が得られない場合があり、２５，０００を超えると、正帯電性が強過ぎて転写性が悪化する場合がある。また、ポリアリルアミン類の重量平均分子量が２５，０００を超えると、トナーの転写性が悪化する場合がある。よって、ポリアリルアミン類の重量平均分子量を上記範囲内とすることで、より効果的に正帯電性に優れたトナーが得られる。
【００３８】
ポリアリルアミン類は、アルカリ性のものであることが好ましい。ポリアリルアミン類がアルカリ性のものであれば、酸性になっているトナー粒子表面と酸塩基反応を起こしやすくなり、化学吸着が起こると考えられる。これとは逆にポリアリルアミン類が塩酸塩等になっている酸性のタイプであると、トナー粒子表面も酸性になっていることから、酸塩基反応はほとんど起こらず、トナー粒子表面にポリアリルアミン類が化学吸着されない可能性が高い。さらに、ポリアリルアミン類はほぼ無色透明であるため、カラートナーに適用してもよい。
【００３９】
ポリアリルアミン類としては、例えば、市販されているＰＡＡ−０１、ＰＡＡ−０３、ＰＡＡ−０５、ＰＡＡ−０８、ＰＡＡ−１５、ＰＡＡ−１５Ｃ、ＰＡＡ−２５、ＰＡＡ−１１１２、ＰＡＡ−Ｎ５０００、ＰＡＡ−Ｕ５０００（以上、ニットーボーメディカル社製）等が挙げられる。
【００４０】
（結着樹脂）
結着樹脂は、主成分としてポリエステル樹脂を含む。ポリエステル樹脂は、酸（多価カルボン酸）成分とアルコール（多価アルコール）成分とから合成されるものであり、本実施形態において、「酸由来構成成分」とは、ポリエステル樹脂の合成前には酸成分であった構成部位を指し、「アルコール由来構成成分」とは、ポリエステル樹脂の合成前にはアルコール成分であった構成部位を指す。主成分とは、トナー粒子中の結着樹脂１００質量部に対して５０質量部以上のことをいう。
【００４１】
［酸由来構成成分］
酸由来構成成分は、特に制限はなく、脂肪族ジカルボン酸、芳香族カルボン酸が好ましく用いられる。脂肪族ジカルボン酸としては、例えば、蓚酸、マロン酸、コハク酸、グルタル酸、アジピン酸、ピメリン酸、スベリン酸、アゼリン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸、１，１６−ヘキサデカンジカルボン酸、１，１８−オクタデカンジカルボン酸など、あるいはその低級アルキルエステルや酸無水物が挙げられるが、これらに限定されない。また芳香族カルボン酸としては例えば、テレフタル酸、イソフタル酸、無水フタル酸、無水トリメリット酸、ピロメリット酸、ナフタレンジカルボン酸などの芳香族カルボン酸類の低級アルキルエステルや酸無水物が挙げられる。また、シクロヘキサンジカルボン酸などの脂環式カルボン酸類等が挙げられる。さらに良好な定着性を確保するため、架橋構造あるいは分岐構造をとるためにジカルボン酸とともに３価以上のカルボン酸（トリメリット酸やその酸無水物等）を併用することが好ましい。また、前述のアルケニルコハク酸類の具体的なものとしては、ドデセニルコハク酸、ドデシルコハク酸、ステアリルコハク酸、オクチルコハク酸、オクセニルコハク酸等が挙げられる。
【００４２】
［アルコール由来構成成分］
アルコール由来構成成分としては特に制限はないが、脂肪族ジオールとして、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオール等が挙げられる。また、ジエチレングリコール、トリエチレングリコール、ネオペンチルグリコール、グリセリンなどや、シクロヘキサンジオール、シクロヘキサンジメタノール、水添ビスフェノールＡなどの脂環式ジオール類、ビスフェノールＡのエチレンオキサイド付加物、ビスフェノールＡのプロピレンオキサイド付加物などの芳香族ジオール類が用いられる。また、良好な定着性を確保するため、架橋構造あるいは分岐構造をとるためにジオールとともに３価以上の多価アルコール（グリセリン、トリメチロールプロパン、ペンタエリスリトール）を併用してもよい。
【００４３】
ポリエステル樹脂の製造方法としては特に制限はなく、酸成分とアルコール成分を反応させる一般的なポリエステル重合法で製造すればよく、例えば、直接重縮合、エステル交換法等が挙げられ、単量体の種類によって使い分けて製造すればよい。前記酸成分とアルコール成分とを反応させる際のモル比（酸成分／アルコール成分）としては、反応条件等によっても異なるため、一概には言えないが、通常１／１程度である。
【００４４】
ポリエステル樹脂の製造は、例えば、重合温度１８０℃以上２３０℃以下の間で行えばよく、必要に応じて反応系内を減圧にし、縮合時に発生する水やアルコールを除去しながら反応させてもよい。単量体が、反応温度下で溶解または相溶しない場合は、重合反応が部分的に早くなったり、遅くなる場合があり、無着色粒子を多く発生する場合があるため、高沸点の溶媒を溶解補助剤として加え溶解させてもよい。重縮合反応においては、溶解補助溶媒を留去しながら行ってもよい。共重合反応において相溶性の悪い単量体が存在する場合はあらかじめ相溶性の悪い単量体と、その単量体と重縮合予定の酸またはアルコールとを縮合させておいてから主成分と共に重縮合させてもよい。
【００４５】
ポリエステル樹脂の製造時に使用してもよい触媒としては、ナトリウム、リチウム等のアルカリ金属化合物；マグネシウム、カルシウム等のアルカリ土類金属化合物；亜鉛、マンガン、アンチモン、チタン、スズ、ジルコニウム、ゲルマニウム等の金属化合物；亜リン酸化合物、リン酸化合物、およびアミン化合物等が挙げられる。この中でも、例えば、スズ、ギ酸スズ、シュウ酸スズ、テトラフェニルスズ、ジブチルスズジクロライド、ジブチルスズオキシド、ジフェニルスズオキシド等のスズ含有触媒を用いることが好ましい。
【００４６】
本実施形態においては、静電荷像現像用トナー用の樹脂として共重合可能なものであれは、親水性極性基を有する化合物を用いてもよい。具体例としては、仮に用いる樹脂がポリエステルである場合、スルホニル−テレフタル酸ナトリウム塩、３−スルホニルイソフタル酸ナトリウム塩等の芳香環に直接スルホニル基が置換したジカルボン酸化合物が挙げられる。
【００４７】
ポリエステル樹脂の重量平均分子量Ｍｗは５，０００以上であることが好ましく、５，０００以上５０，０００以下の範囲であることがより好ましい。このポリエステル樹脂を含むと、擦摺性に優位である。ポリエステル樹脂の重量平均分子量Ｍｗが５，０００を下回ると、場合によっては分離しやすくなることから、遊離した樹脂に由来する問題（フィルミング、脆さによる微粉増加、粉体流動性悪化など）が発生する場合がある。
【００４８】
本実施形態に係るトナーにおいて、ポリエステル樹脂以外の樹脂を含んでもよい。ポリエステル樹脂以外の樹脂としては特に制限されないが、具体的には、スチレン、パラクロロスチレン、α−メチルスチレン等のスチレン類；アクリル酸メチル、アクリル酸エチル、アクリル酸ｎ−プロピル、アクリル酸ブチル、アクリル酸ラウリル、アクリル酸２−エチルヘキシル等のアクリル系単量体；メタクリル酸メチル、メタクリル酸エチル、メタクリル酸ｎ−プロピル、メタクリル酸ラウリル、メタクリル酸２−エチルヘキシル等のメタクリル系単量体；さらにアクリル酸、メタクリル酸、スチレンスルフォン酸ナトリウム等のエチレン系不飽和酸単量体；さらにアクリロニトリル、メタクリロニトリル等のビニルニトリル類；ビニルメチルエーテル、ビニルイソブチルエーテル等のビニルエーテル類；ビニルメチルケトン、ビニルエチルケトン、ビニルイソプロペニルケトン等のビニルケトン類；エチレン、プロピレン、ブタジエンなどのオレフィン類単量体の単独重合体、それらの単量体を２種以上組み合せた共重合体、またはそれらの混合物、さらには、エポキシ樹脂、ポリエステル樹脂、ポリウレタン樹脂、ポリアミド樹脂、セルロース樹脂、ポリエーテル樹脂等、非ビニル縮合系樹脂、または、それらと前記ビニル系樹脂との混合物、これらの共存下でビニル系単量体を重合して得られるグラフト重合体等が挙げられる。これらの樹脂は、１種単独で使用してもよいし、２種以上を併用してもよい。
【００４９】
結着樹脂の含有量は、例えばトナー粒子全体に対して６５質量％以上９５質量％以下の範囲である。
【００５０】
結着樹脂の酸価は、１ｍｇＫＯＨ／ｇ以上、３０ｍｇＫＯＨ／ｇ以下の範囲であることが好ましく、７ｍｇＫＯＨ／ｇ以上、２０ｍｇＫＯＨ／ｇ以下の範囲であることがより好ましい。結着樹脂の酸価が１ｍｇＫＯＨ／ｇ未満であると、表面改質剤として使用するポリアリルアミン類の粒子表面吸着量が低下するため所望の正帯電量が得られない場合があったり、転相乳化を利用して造粒する際には造粒性が悪化してしまう場合がある。結着樹脂の酸価が３０ｍｇＫＯＨ／ｇを超えると、ポリアリルアミン類を粒子表面に吸着させても正帯電性が阻害される場合がある。
【００５１】
（その他の成分）
本実施形態に係るトナー粒子は、着色剤、その他必要に応じて、離型剤、帯電制御剤、シリカ粉末、金属酸化物等の他の添加剤を含有してもよい。これら添加剤は、結着樹脂に混練するなどして内添してもよいし、粒子としてトナー粒子を得たのち混合処理を施すなどして外添してもよい。
【００５２】
着色剤としては、特に制限はなく、公知の顔料が用いられ、必要に応じて、公知の染料を含んでもよい。具体的には、以下に示すイエロー、マゼンタ、シアン、黒（ブラック）等の各顔料が用いられる。
【００５３】
イエローの顔料としては、縮合アゾ化合物、イソインドリノン化合物、アントラキノン化合物、アゾ金属錯化合物、メチン化合物、アリルアミド化合物等に代表される化合物が用いられる。
【００５４】
マゼンタの顔料としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物等が用いられる。
【００５５】
シアンの顔料としては、銅フタロシアニン化合物およびその誘導体、アントラキノン化合物、塩基染料レーキ化合物等が用いられる。
【００５６】
黒の顔料としては、カーボンブラック、アニリンブラック、アセチレンブラック、鉄黒等が用いられる。
【００５７】
着色剤の含有量は、例えばトナー粒子全体に対して１質量％以上２０質量％以下の範囲である。
【００５８】
離型剤としては、特に制限はなく、例えば、カルナバワックス、木蝋、米糠蝋等の植物性ワックス；蜜ワックス、昆虫ワックス、鯨ワックス、羊毛ワックスなどの動物性ワックス；モンタンワックス、オゾケライトなどの鉱物性ワックス、エステルを側鎖に有するフィッシャートロプシュワックス（ＦＴワックス）、特殊脂肪酸エステル、多価アルコールエステル等の合成脂肪酸固体エステルワックス；パラフィンワックス、ポリエチレンワックス、ポリプロピレンワックス、ポリテトラフルオロエチレンワックス、ポリアミドワックス、およびシリコーン化合物等の合成ワックス；等が挙げられる。離型剤は１種のみであってもよいし、２種以上であってもよい。
【００５９】
離型剤の含有量は、例えばトナー粒子全体に対して０．１質量％以上１５質量％以下の範囲である。
【００６０】
帯電制御剤としては、特に制限はなく、従来公知の帯電制御剤が使用される。例えば、ニグロシン染料、脂肪酸変性ニグロシン染料、カルボキシル基含有脂肪酸変性ニグロシン染料、四級アンモニウム塩、アミン系化合物、アミド系化合物、イミド系化合物、有機金属化合物等の正帯電性帯電制御剤；オキシカルボン酸の金属錯体、アゾ化合物の金属錯体、金属錯塩染料やサリチル酸誘導体等の負帯電性帯電制御剤；等が挙げられる。帯電制御剤は１種のみであってもよいし、２種以上であってもよい。
【００６１】
金属酸化物としては、特に制限はなく、例えば、酸化チタン、酸化アルミニウム、酸化マグネシウム、酸化亜鉛、チタン酸ストロンチウム、チタン酸バリウム、チタン酸マグネシウム、チタン酸カルシウム等が挙げられる。金属酸化物は、１種のみであってもよいし、２種以上であってもよい。
【００６２】
＜トナー粒子の製造方法＞
本実施形態で用いるトナー粒子を製造する方法としては、特に制限はなく、例えば、混練粉砕法や、液中乳化法、重合法等の湿式製法が挙げられる。
【００６３】
例えば、結着樹脂、必要に応じて、着色剤、他の添加剤等をヘンシェルミキサ等の混合装置に投入して混合し、この混合物を二軸押出機、バンバリーミキサー、ロールミル、ニーダ等で溶融混練した後、ドラムフレーカー等で冷却し、ハンマーミル等の粉砕機で粗粉砕し、さらにジェットミル等の粉砕機で粉砕した後、風力分級機等を用いて分級することにより、粉砕トナーが得られる。
【００６４】
また、結着樹脂、必要に応じて、着色剤、他の添加剤を酢酸エチル等の溶剤に溶解し、炭酸カルシウム等の分散安定剤が添加された水中に乳化、懸濁し、溶剤を除去した後、分散安定剤を除去して得られた粒子を濾過、乾燥することによって液中乳化乾燥トナーが得られる。
【００６５】
また、結着樹脂を形成する重合性単量体、着色剤、重合開始剤（例えば、過酸化ベンゾイル、過酸化ラウロイル、イソプロピルパーオキシカーボネート、クメンハイドロパーオキサイド、２，４−ジクロリルベンゾイルパーオキサイド、メチルエチルケトンパーオキサイド等）および他の添加剤等を含有する組成物を水相中に撹拌下で加えて造粒し、重合反応後、粒子を濾過、乾燥することによって重合トナーが得られる。
【００６６】
なお、トナーを得る際の各材料（結着樹脂、着色剤、その他の添加剤等）の配合割合は、要求される特性、低温定着性、色等を考慮して設定すればよい。
【００６７】
（表面改質方法）
本実施形態に係る表面改質トナー粒子は、例えば、トナー粒子をポリアリルアミン類により表面改質してトナー粒子表面を覆うポリアリルアミン類の層を形成する工程を含む方法等により作製される。ポリアリルアミン類は水溶性高分子であるので、液中で造粒する湿式製法では乾燥工程前の水洗浄後等にそのままポリアリルアミン類をトナー粒子表面に吸着すればよい。
【００６８】
トナー粒子の表面改質は、具体的には、例えば、以下の方法により作製される。
（１）トナー粒子、水を含むスラリに酸（１Ｎ程度の塩酸または硝酸）を添加してｐＨ３〜５程度に調整してトナー粒子表面の酸サイトをできるだけ確実に酸に戻す
（２）イオン交換水等による洗浄、または遠心分離等により固液分離を行い、余分な酸を除去する
（３）リスラリーした後、水溶性のポリアリルアミン類を添加し、例えば液温２０℃以上３５℃以下の範囲で３０分以上６０分以下程度撹拌する
（４）イオン交換水等による洗浄、または遠心分離等により固液分離を行い、余分なポリアミン類を除去する（例えば、導電率２０μＳ／ｃｍ以下程度となるまで）
（５）ろ過した後、乾燥（例えば、３５℃程度、最低２４時間程度、水分率１％以下）し、解砕する
【００６９】
トナー粒子の結着樹脂として酸価１０程度のポリエステル樹脂を使用し、転相乳化を利用して造粒する場合は、洗浄後のろ液がアルカリ性になっていることから、トナー粒子表面の酸サイト（例えば−ＣＯＯＨ基）が中和されて塩構造（例えば−ＣＯＯ−Ｎａ＋、−ＣＯＯ−ＮＨ４＋）になっている部分が多いと思われる。よって、（１）の工程を行うことでトナー粒子表面の塩構造を酸（例えば−ＣＯＯＨ基）に戻してポリアリルアミン類が酸塩基反応でより吸着しやすいようにすることが好ましい。ただし、（１）や（２）の工程は必須ではなく所望の正帯電量が得られる場合は省略してもよい。
【００７０】
＜正帯電用乾式トナーの平均粒径＞
本実施形態に係る正帯電用乾式トナーの体積平均粒径としては、４μｍ以上８μｍ以下の範囲が好ましく、５μｍ以上７μｍ以下の範囲がより好ましく、また、個数平均粒径としては、３μｍ以上７μｍ以下の範囲が好ましく、４μｍ以上６μｍ以下の範囲がより好ましい。
【００７１】
前記体積平均粒径および個数平均粒径の測定は、コールターマルチサイザＩＩ型（ベックマン−コールター社製）を用いて、５０μｍのアパーチャ径で測定することにより行われる。この時、測定はトナーを電解質水溶液（アイソトン水溶液）に分散させ、超音波により３０秒分散させた後に行う。
【００７２】
＜現像剤＞
本実施形態において、現像剤は、前記本実施形態に係る正帯電用乾式トナーを含有する以外は特に制限はなく、目的に応じて適宜の成分組成をとればよい。本実施形態における現像剤は、正帯電用乾式トナーを、単独で用いると一成分系の現像剤となり、また、キャリアと組み合わせて用いると二成分系の現像剤となる。
【００７３】
例えばキャリアを用いる場合のそのキャリアとしては、特に制限はなく、それ自体公知のキャリアが挙げられ、例えば、特開昭６２−３９８７９号公報、特開昭５６−１１４６１号公報等に記載された樹脂被覆キャリア等の公知のキャリアが挙げられる。
【００７４】
キャリアの具体例としては、以下の樹脂被覆キャリアが挙げられる。該キャリアの核体粒子としては、通常の鉄粉、フェライト、マグネタイト造型物などが挙げられ、その体積平均粒径は、３０μｍ以上２００μｍ以下程度の範囲である。
【００７５】
また、上記樹脂被覆キャリアの被覆樹脂としては、例えば、スチレン、パラクロロスチレン、α−メチルスチレン等のスチレン類；アクリル酸メチル、アクリル酸エチル、アクリル酸ｎ−プロピル、アクリル酸ラウリル、アクリル酸２−エチルヘキシル、メタクリル酸メチル、メタクリル酸ｎ−プロピル、メタクリル酸ラウリル、メタクリル酸２−エチルヘキシル等のα−メチレン脂肪酸モノカルボン酸類；ジメチルアミノエチルメタクリレート等の含窒素アクリル類；アクリロニトリル、メタクリロニトリル等のビニルニトリル類；２−ビニルピリジン、４−ビニルピリジン等のビニルピリジン類；ビニルメチルエーテル、ビニルイソブチルエーテル等のビニルエーテル類；ビニルメチルケトン、ビニルエチルケトン、ビニルイソプロぺニルケトン等のビニルケトン類；エチレン、プロピレン等のオレフィン類；弗化ビニリデン、テトラフルオロエチレン、ヘキサフルオロエチレン等のビニル系フッ素含有モノマ；などの単独重合体、または２種類以上のモノマからなる共重合体、さらに、メチルシリコーン、メチルフェニルシリコーン等を含むシリコーン樹脂類、ビスフェノール、グリコール等を含有するポリエステル類、エポキシ樹脂、ポリウレタン樹脂、ポリアミド樹脂、セルロース樹脂、ポリエーテル樹脂、ポリカーボネート樹脂等が挙げられる。これらの樹脂は、１種単独で用いてもよいし、あるいは２種以上併用してもよい。被覆樹脂の被覆量としては、前記核体粒子１００質量部に対して０．１質量部以上１０質量部以下程度の範囲が好ましく、０．５質量部以上３．０質量部以下の範囲がより好ましい。
【００７６】
キャリアの製造には、加熱型ニーダ、加熱型ヘンシェルミキサ、ＵＭミキサなどを使用すればよく、前記被覆樹脂の量によっては、加熱型流動転動床、加熱型キルンなどを使用してもよい。
【００７７】
現像剤における前記本実施形態の正帯電用乾式トナーとキャリアとの混合比としては特に制限はなく、目的に応じて適宜選択すればよい。
【００７８】
＜トナーカートリッジ＞
本実施形態に係るトナーカートリッジは、前記本実施形態に係る正帯電用乾式トナーを含有するものであればよく、特に制限はない。トナーカートリッジは、例えば、現像手段を備えた画像形成装置に着脱され、この現像手段に供給されるためのトナーとして、前記本実施形態に係る正帯電用乾式トナーが収納されているものである。
【００７９】
＜現像剤カートリッジ＞
本実施形態に係る現像剤カートリッジは、前記本実施形態に係る正帯電用乾式トナーを含む現像剤を含有するものであればよく、特に制限はない。現像剤カートリッジは、例えば、現像手段を備えた画像形成装置に着脱され、この現像手段に供給されるための現像剤として、前記本実施形態に係る正帯電用乾式トナーを含む現像剤が収納されているものである。
【００８０】
＜プロセスカートリッジ＞
本実施形態に係るプロセスカートリッジは、前記本実施形態に係る正帯電用乾式トナーを含む現像剤を含有するものであればよく、特に制限はない。プロセスカートリッジは、例えば、像保持体の表面に形成された潜像を現像剤を用いて現像してトナー像を形成する現像手段とを備える。本実施形態のプロセスカートリッジは、必要に応じて、像保持体と、像保持体の表面を帯電させる帯電手段と、帯電した像保持体の表面に潜像を形成する潜像形成手段と、像保持体の表面に形成されたトナー像を被転写体に転写する転写手段と、転写後の像保持体の表面に残留した残留トナー等を除去して清掃する像保持体清掃手段と、被転写体に転写されたトナー像を定着するための定着手段とからなる群より選択される少なくとも１つを備えていてもよい。
【００８１】
本発明の実施形態に係るプロセスカートリッジの一例の概略構成を図１に示し、その構成について説明する。プロセスカートリッジ１は、静電潜像が形成される像保持体としての感光体（電子写真感光体）１４と、感光体１４の表面を帯電する帯電手段としての帯電装置１０と、感光体１４の表面に形成された静電潜像にトナーを付着させてトナー像を形成する現像手段としての現像装置１６と、感光体１４の表面に接触して、転写後に感光体１４の表面に残留した残留トナーなどを除去して清掃する像保持体清掃手段としてのクリーニングブレード２０とが一体に支持されており、画像形成装置に着脱自在である。画像形成装置に装着されたときには感光体１４の周囲に、帯電装置１０、レーザ光あるいは原稿の反射光などにより感光体１４の表面に静電潜像を形成する潜像形成手段としての露光装置１２、現像装置１６、感光体１４表面のトナー像を被転写体である記録用紙２４に転写処理する転写手段としての転写ロール１８、クリーニングブレード２０がこの順序で配置されるようになっている。なお、図１では、他の電子写真プロセスにおいて通常必要な機能ユニットは、その記載を省略してある。
【００８２】
本実施形態に係るプロセスカートリッジ１の動作について説明する。
【００８３】
まず、帯電装置１０により感光体１４の表面が帯電される（帯電工程）。次に、露光装置１２により感光体１４の表面に光が当てられ、光の当てられた部分の帯電電荷が除去され、画像情報に応じて静電潜像（静電荷像）が形成される（潜像形成工程）。その後、静電潜像が現像装置１６により現像され、感光体１４の表面にトナー像が形成される（現像工程）。例えば、感光体１４として有機感光体を用い、露光装置１２としてレーザビーム光を用いたデジタル式電子写真複写機の場合、感光体１４の表面は、帯電装置１０により負電荷を付与され、レーザビーム光によりドット状にデジタル潜像が形成され、レーザビーム光の当たった部分に現像装置１６でトナーを付与され可視像化される。この場合、現像装置１６にはマイナスのバイアスが印加されている。次に転写ロール１８で、被転写体である記録用紙２４がこのトナー像に重ねられ、記録用紙２４の裏側からトナーとは逆極性の電荷が記録用紙２４に与えられ、静電気力によりトナー像が記録用紙２４に転写される（転写工程）。転写されたトナー像は、定着手段としての定着ロール２２を有する定着装置において熱および圧力が加えられ、記録用紙２４に融着されて定着される（定着工程）。一方、転写されずに感光体１４の表面に残存したトナー等の残留物はクリーニングブレード２０により除去される（像保持体清掃工程）。この帯電工程から像保持体清掃工程に至る一連のプロセスで一回のサイクルが終了する。なお、図１において、転写ロール１８で記録用紙２４に直接トナー像が転写されているが、中間転写ベルト等の中間転写体を介して転写されてもよい。
【００８４】
帯電手段である帯電装置１０としては、例えば、図１に示すようなコロトロンなどの帯電器が用いられるが、導電性または半導電性の帯電ロールを用いてもよい。導電性または半導電性の帯電ロールを用いた接触型帯電器は、感光体１４に対し、直流電流を印加するか、交流電流を重畳させて印加してもよい。例えばこのような帯電装置１０により、感光体１４との接触部近傍の微小空間で放電を発生させることにより感光体１４表面を帯電させる。なお、通常は、−３００Ｖ以上−１０００Ｖ以下に帯電される。また前記の導電性または半導電性の帯電ロールは単層構造あるいは多重構造でもよい。また、帯電ロールの表面をクリーニングする機構を設けてもよい。
【００８５】
感光体１４は、少なくとも静電潜像（静電荷像）が形成される機能を有する。電子写真感光体は、円筒状の導電性の基体外周面に必要に応じて下引き層と、電荷発生物質を含む電荷発生層と、電荷輸送物質を含む電荷輸送層とがこの順序で形成されたものである。電荷発生層と電荷輸送層の積層順序は逆であってもよい。これらは、電荷発生物質と電荷輸送物質とを別個の層（電荷発生層、電荷輸送層）に含有させて積層した積層型感光体であるが、電荷発生物質と電荷輸送物質との双方を同一の層に含む単層型感光体であってもよく、好ましくは積層型感光体である。また、下引き層と感光層との間に中間層を有していてもよい。また、感光層の上に保護層を有してもよい。また、有機感光体に限らずアモルファスシリコン感光膜など他の種類の感光層を使用してもよい。
【００８６】
露光装置１２としては、特に制限はなく、例えば、感光体１４表面に、半導体レーザ光、ＬＥＤ（Ｌｉｇｈｔ  Ｅｍｉｔｔｉｎｇ  Ｄｉｏｄｅ）光、液晶シャッタ光などの光源を、所望の像様に露光するレーザ光学系、ＬＥＤアレイなどの光学系機器などが挙げられる。
【００８７】
現像手段は、感光体１４上に形成された静電潜像を静電荷像現像用トナーを含む一成分現像剤あるいは二成分現像剤により現像してトナー像を形成する機能を有する。そのような現像装置としては、上述の機能を有している限り特に制限はなく、目的に応じて適宜選択すればよく、トナー層が感光体１４に接触する方式のものでも、接触しない方式のものでもよい。例えば、図１のように静電荷像現像用トナーを現像装置１６を用いて感光体１４に付着させる機能を有する現像器、あるいはブラシなどを用いてトナーを感光体１４に付着させる機能を有する現像器など、公知の現像器などが挙げられる。
【００８８】
転写手段である転写装置としては、例えば、記録用紙２４の裏側からトナーとは逆極性の電荷を記録用紙２４に与え、静電気力によりトナー画像を記録用紙２４に転写するもの、あるいは図１に示すような記録用紙２４の表面に記録用紙２４を介して直接接触して転写する導電性または半導電性のロール等を用いた転写ロールおよび転写ロール押圧装置を用いればよい。転写ロールには、像保持体に付与する転写電流として、直流電流を印加してもよいし、交流電流を重畳させて印加してもよい。転写ロールは、帯電すべき画像領域幅、転写帯電器の形状、開口幅、プロセススピード（周速）等により、任意に設定すればよい。また、低コスト化のため、転写ロールとして単層の発泡ロール等が好適に用いられる。転写方式としては、記録用紙２４に直接転写する方式でも、中間転写体を介して記録用紙２４に転写する方式でもよい。
【００８９】
中間転写体としては、公知の中間転写体を用いればよい。中間転写体に用いられる材料としては、ポリカーボネート樹脂（ＰＣ）、ポリフッ化ビニリデン（ＰＶＤＦ）、ポリアルキレンフタレート、ＰＣ／ポリアルキレンテレフタレート（ＰＡＴ）のブレンド材料、エチレンテトラフロロエチレン共重合体（ＥＴＦＥ）／ＰＣ、ＥＴＦＥ／ＰＡＴ、ＰＣ／ＰＡＴのブレンド材料等が挙げられるが、機械的強度の観点から熱硬化ポリイミド樹脂を用いた中間転写ベルトが好ましい。
【００９０】
像保持体清掃手段としては、像保持体上の残留トナー等を除去して清掃するものであれば、ブレードクリーニング方式、ブラシクリーニング方式、ロールクリーニング方式を採用したもの等、適宜選定して差し支えない。これらの中でもクリーニングブレードを用いることが好ましい。また、クリーニングブレードの材質としてはウレタンゴム、ネオプレンゴム、シリコーンゴム等が挙げられる。中でも、耐摩耗性に優れていることから、特にポリウレタン弾性体を用いることが好ましい。
【００９１】
定着手段としての定着装置としては、記録用紙２４に転写されたトナー像を加熱、加圧あるいは加熱加圧により定着するものであれば特に制限はない。例えば、加熱ロールと加圧ロールとを備える定着装置が用いられる。
【００９２】
トナー像を転写する被転写体である記録用紙２４としては、例えば、電子写真方式の複写機、プリンタなどに使用される普通紙、ＯＨＰシートなどが挙げられる。定着後における画像表面の平滑性をさらに向上させるには、転写材の表面もできるだけ平滑であることが好ましく、例えば、普通紙の表面を樹脂などでコーティングしたコート紙、印刷用のアート紙などが好適に使用される。
【００９３】
＜画像形成装置・画像形成方法＞
本実施形態に係る画像形成装置は、前記本実施形態に係る静電荷像現像用トナーを含む静電荷像現像用現像剤を含有するものであればよく、特に制限はない。画像形成装置は、例えば、像保持体と、像保持体の表面を帯電させる帯電手段と、像保持体の表面に潜像を形成する潜像形成手段と、像保持体の表面に形成された潜像を現像剤を用いて現像してトナー像を形成する現像手段と、現像されたトナー像を被転写体に転写する転写手段とを備える。本実施形態の画像形成装置は、必要に応じて、被転写体に転写されたトナー像を定着するための定着手段と、転写後の像保持体の表面に残留した残留トナー等を除去して清掃する像保持体清掃手段と、からなる群より選択される少なくとも１つを備えていてもよい。また、本実施形態に係る画像形成装置は、上記プロセスカートリッジを使用するものであってもよい。
【００９４】
本実施形態に係る画像形成装置の一例の概略構成を図２に示し、その構成について説明する。画像形成装置３は、静電潜像が形成される像保持体としての感光体１４と、感光体１４の表面を帯電する帯電手段としての帯電装置１０と、レーザ光あるいは原稿の反射光などにより感光体１４の表面に静電潜像を形成する潜像形成手段としての露光装置１２と、感光体１４の表面に形成された静電潜像にトナーを付着させてトナー像を形成する現像手段としての現像装置１６と、感光体１４表面のトナー像を被転写体である記録用紙２４に転写処理する転写手段としての転写ロール１８と、感光体１４の表面に接触して、転写後に感光体１４の表面に残留した残留トナーなどを除去して清掃する像保持体清掃手段としてのクリーニングブレード２０とを備える。画像形成装置３において、感光体１４の周囲に、帯電装置１０、露光装置１２、現像装置１６、転写ロール１８、クリーニングブレード２０がこの順序で配置されている。また、定着手段として定着ロール２２を有する定着装置を備える。なお、図２では、他の電子写真プロセスにおいて通常必要な機能ユニットは、その記載を省略してある。画像形成装置３の各構成、画像形成時の動作は図１のプロセスカートリッジ１と同様である。
【００９５】
本実施形態に係るプロセスカートリッジおよび画像形成装置の各構成については、これらに限らず従来から電子写真方式のプロセスカートリッジおよび画像形成装置の各構成として公知の構成を適用してもよい。すなわち、像保持体、帯電手段、潜像形成手段、現像手段、転写手段、像保持体清掃手段、除電手段、給紙手段、搬送手段、画像制御手段等について、必要に応じて従来公知のものが適宜採用される。これらの構成については、本実施形態において特に限定されるものではない。
【実施例】
【００９６】
以下、実施例および比較例を挙げ、本発明をより具体的に詳細に説明するが、本発明は、以下の実施例に限定されるものではない。
【００９７】
［実施例１］
本実施例のトナーは、以下の方法により得られる。すなわち、下記の樹脂粒子分散液、着色剤分散液、離型剤分散液をそれぞれ調製した。次いで、これらを所定量混合撹拌しながら、これに無機金属塩の重合体を添加し、イオン的に中和させ、上記各粒子の凝集体を形成させて、所望のトナー粒子径を得た。次いで、無機水酸化物で系内のｐＨを弱酸性から中性の範囲に調整後、当該樹脂粒子のガラス転移温度以上に加熱し、合一融合させた。反応終了後、十分な洗浄、固液分離、乾燥の工程を経て所望のトナー粒子を得た。
【００９８】
（結晶性ポリエステル樹脂の合成）
フラスコに、セバシン酸１９８２質量部、エチレングリコール１４９０質量部、イソフタル酸ジメチル５−スルホン酸ナトリウム５９．２質量部、およびジブチルスズオキシド０．８質量部を、窒素雰囲気下、１８０℃で５時間反応させ、続いて、減圧下２２０℃で縮合反応を行った。途中ポリマをサンプリングし、ゲルパーミエーションクロマトグラフィー（ＧＰＣ）にて分子量がＭｗ（重量平均分子量）＝２０，０００、Ｍｎ（数平均分子量）＝８，５００になったところで、反応を止め、結晶性ポリエステル樹脂を得た。溶解温度（ＤＳＣのピーク温度）は７１℃であった。ＮＭＲによるイソフタル酸ジメチル５−スルホン酸ナトリウムの含有量の測定結果は１モル％（対全構成成分）であった。
【００９９】
（結晶性ポリエステル樹脂粒子分散液）
結晶性ポリエステル樹脂１６０質量部と、酢酸エチル２３３質量部と、水酸化ナトリウム水溶液（０．３Ｎ）０．１質量部とを用意し、これらをセパラブルフラスコに入れ、７５℃で加熱し、スリーワンモータ（新東科学株式会社製）により撹拌して樹脂混合液を調製した。この樹脂混合液をさらに撹拌しながら、徐々にイオン交換水３７３質量部を加え、転相乳化させ、１０℃／分の降温速度にて４０℃まで降温し、脱溶剤することにより結晶性ポリエステル樹脂粒子分散液（固形分濃度：３０質量％）を得た。
【０１００】
（非結晶性ポリエステル樹脂の合成）
加熱乾燥した二口フラスコに、テレフタル酸ジメチル２００質量部と、１，３−ブタンジオール８５質量部と、触媒としてジブチル錫オキサイド０．３質量部とを入れた後、減圧操作により容器内の空気を窒素ガスにより不活性雰囲気とし、機械撹拌にて１８０ｒｐｍで５時間撹拌を行った。その後、減圧下にて２３０℃まで徐々に昇温を行い２時間撹拌し、粘稠な状態となったところで空冷し、反応を停止させ、非結晶性ポリエステル樹脂（芳香族ジカルボン酸由来構成成分の含有量が１００構成モル％である酸由来構成成分と、脂肪族ジオール由来構成成分の含有量が１００構成モル％であるアルコール由来構成成分と、を含む非結晶性ポリエステル樹脂）２４０質量部を合成した。
【０１０１】
ＧＰＣによる分子量測定（ポリスチレン換算）の結果、得られた非結晶性ポリエステル樹脂（１）の重量平均分子量（Ｍｗ）は９，５００であり、数平均分子量（Ｍｎ）は４，２００であった。また、非結晶性ポリエステル樹脂（１）のＤＳＣスペクトルを、前述の示差走査熱量計（ＤＳＣ）を用いて測定したところ、明確なピークを示さず、階段状の吸熱量変化が観察された。階段状の吸熱量変化の中間点をとったガラス転移温度は５５℃であった。なお樹脂酸価は１８ｍｇＫＯＨ／ｇであった。
【０１０２】
（非結晶性ポリエステル樹脂粒子分散液）
非結晶性ポリエステル樹脂（１）１６０質量部と、酢酸エチル２３３質量部と、水酸化ナトリウム水溶液（０．３Ｎ）０．１質量部とを用意し、これらをセパラブルフラスコに入れ、７０℃で加熱し、スリーワンモータ（新東科学株式会社）により撹拌して樹脂混合液を調製した。この樹脂混合液をさらに撹拌しながら、徐々にイオン交換水３７３質量部を加え、転相乳化させ、１℃／分の降温速度にて４０℃まで降温し脱溶剤することにより非結晶性ポリエステル樹脂粒子分散液（固形分濃度：３０質量％）を得た。
【０１０３】
（着色剤分散液の調製）
シアン顔料（Ｃ．Ｉ．ピグメントブルー１５：３、大日精化製）  ４５質量部
イオン性界面活性剤（ネオゲンＲＫ、第一工業製薬製）            ５質量部
イオン交換水                                              ２００質量部
以上を混合溶解し、ホモジナイザー（ＩＫＡウルトラタラックス）により１０分間分散
し、体積平均粒径１７０ｎｍの着色剤分散液を得た。
【０１０４】
また、シアン顔料の分散液調製方法と同様にして、イエロー顔料（Ｃ．Ｉ．ピグメントイエロー７４、大日精化製）、マゼンタ顔料（Ｃ．Ｉ．ピグメントレッド２６９、大日精化製）、ブラック顔料（Ｃ．Ｉ．ピグメントブラック７、三菱化学製）を用いて着色剤分散液を得た。
【０１０５】
（離型剤分散液の調製）
アルキルワックスＦＮＰ００８５（溶解温度８６℃、日本精蝋社製）  ４５質量部
カチオン性界面活性剤（ネオゲンＲＫ、第一工業製薬製）              ５質量部
イオン交換水                                                  ２００質量部
以上を９０℃に加熱して、ＩＫＡ製ウルトラタラックスＴ５０にて十分に分散後、圧力吐出型ゴーリンホモジナイザで分散処理し、体積平均粒径２００ｎｍ、固形分量２４.３質量％の離型剤分散液を得た。
【０１０６】
（トナーの調製）
結晶性ポリエステル樹脂粒子分散液                        １５質量部
非結晶性ポリエステル樹脂粒子分散液                      ８０質量部
着色剤分散液                                            １８質量部
離型剤分散液                                            １８質量部
以上の成分に固形分量１６質量％となるようイオン交換水を添加し、丸型ステンレス製フラスコ中においてウルトラタラックスＴ５０で十分に混合、分散した。次いで、これにポリ塩化アルミニウム０．３６質量部を加え、ウルトラタラックスで分散操作を継続した。加熱用オイルバスでフラスコを撹拌しながら４７℃まで加熱した。４７℃で６０分保持した後、ここに非結晶性ポリエステル樹脂粒子分散液を緩やかに４６質量部を追加した。その後、０．５５モル／Ｌの水酸化ナトリウム水溶液で系内のｐＨを９．０にした後、ステンレス製フラスコを密閉し、磁力シールを用いて撹拌を継続しながら９０℃まで加熱し、３．５時間保持した。この時の粒子径を測定したところ体積平均粒径は２．３μｍ、体積平均粒度分布指標ＧＳＤｖは１．２４、数平均粒度分布指標ＧＳＤｐは１．３０であった。上記処理終了後、冷却し、濾過し、イオン交換水で十分に洗浄した後、ヌッチェ式吸引濾過により固液分離を施した。これをさらに４０℃のイオン交換水３Ｌに再分散し、１５分３００ｒｐｍで撹拌、洗浄した。これをさらに５回繰り返し、濾液の電気伝導度が９．７μＳ／ｃｍとなったところで、ヌッチェ式吸引濾過によりＮｏ４Ａろ紙を用いて固液分離を行い、トナー粒子を得た。
【０１０７】
（トナー粒子の表面改質）
得られたトナー粒子１００質量部をイオン交換水９００質量部に加えスラリー（固形分濃度１０質量％）を調製した。そのスラリーに１Ｎ塩酸を添加してｐＨ４に調整して、１０分間撹拌した後、遠心分離により固液分離を行って上澄み液を捨て、余分な酸を除去した。その後、イオン交換水９００質量部を添加してリスラリ化を行い、このスラリにポリアリルアミンＰＡＡ−１５（ニットーボーメディカル社製、上記式（１）において、ｍ＝２６５、重量平均分子量１５，０００）の１０質量％水溶液１０質量部を添加し、６０分撹拌した。この後、遠心分離により固液分離を行い、上澄み液を捨て、余分なポリアリルアミンを除去した。洗浄液の導電率が２０μＳ／ｃｍ以下となるまで、イオン交換水添加、１０分の撹拌、遠心分離を繰り返した。ろ紙（アドバンテック社製、Ｎｏ４Ａ）を用いてろ過し、イオン交換水で洗浄した後、３５℃で２４時間乾燥し（水分率０．５質量％）、解砕して、表面改質トナー粒子を得た。
【０１０８】
（現像剤の調製）
上記で得られた表面改質トナー粒子１０質量部を、正帯電用キャリア（日本画像学会標準キャリア  Ｐ−０１）１９０質量部と混合し、現像剤を得た。
【０１０９】
［実施例２］
ポリアリルアミンＰＡＡ−１５の使用量を０．１質量部に変更した以外は、実施例１と同様にして、表面改質トナー粒子、現像剤を得た。
【０１１０】
［実施例３］
ポリアリルアミンＰＡＡ−１５の使用量を３質量部に変更した以外は、実施例１と同様にして、表面改質トナー粒子、現像剤を得た。
【０１１１】
［実施例４］
ポリアリルアミンをＰＡＡ−２５（ニットーボーメディカル社製、上記式（１）において、ｍ＝４４０、重量平均分子量２５，０００）に変更した以外は、実施例１と同様にして、表面改質トナー粒子、現像剤を得た。
【０１１２】
［実施例５］
ポリアリルアミンをＰＡＡ−０８（ニットーボーメディカル社製、上記式（１）において、ｍ＝１４０、重量平均分子量８，０００）に変更した以外は、実施例１と同様にして、表面改質トナー粒子、現像剤を得た。
【０１１３】
［実施例６］
ポリアリルアミンをＰＡＡ−０５（ニットーボーメディカル社製、上記式（１）において、ｍ＝９０、重量平均分子量５，０００）に変更した以外は、実施例１と同様にして、表面改質トナー粒子、現像剤を得た。
【０１１４】
［実施例７］
ポリアリルアミンをＰＡＡ−０３（ニットーボーメディカル社製、上記式（１）において、ｍ＝５５、重量平均分子量３，０００）に変更した以外は、実施例１と同様にして、表面改質トナー粒子、現像剤を得た。
【０１１５】
［実施例８］
ポリアリルアミンをＰＡＡ−０１（ニットーボーメディカル社製、上記式（１）において、ｍ＝３０、重量平均分子量１，６００）に変更した以外は、実施例１と同様にして、表面改質トナー粒子、現像剤を得た。
【０１１６】
［実施例９］
ポリアリルアミンをＰＡＡ−１１１２（ニットーボーメディカル社製、上記式（２）において、Ｒ１＝メチル基、Ｒ２＝メチル基、ｍ＝２、ｎ＝１、ｌ＝５、重量平均分子量１，０００）に変更した以外は、実施例１と同様にして、表面改質トナー粒子、現像剤を得た。
【０１１７】
［実施例１０］
ポリアリルアミンをＰＡＡ−Ｎ５０００（ニットーボーメディカル社製、上記式（３）において、ｍ＝２、ｎ＝１、ｌ＝７０、重量平均分子量１５，０００）に変更した以外は、実施例１と同様にして、表面改質トナー粒子、現像剤を得た。
【０１１８】
［実施例１１］
ポリアリルアミンをＰＡＡ−Ｕ５０００（ニットーボーメディカル社製、上記式（４）において、ｍ＝２、ｎ＝１、ｌ＝７０、重量平均分子量１５，０００）に変更した以外は、実施例１と同様にして、表面改質トナー粒子、現像剤を得た。
【０１１９】
［実施例１２］
（トナー製造）
乳化重合法で、結着樹脂としてスチレン／アクリル樹脂を用いたトナー粒子を調製した。
【０１２０】
実施例１と同様にして、トナー粒子の表面改質を行い、現像剤を調製した。
【０１２１】
［実施例１３］
ポリアリルアミンＰＡＡ−１５の使用量を０．０５質量部に変更した以外は、実施例１と同様にして、表面改質トナー粒子、現像剤を得た。
【０１２２】
［実施例１４］
ポリアリルアミンＰＡＡ−１５の使用量を３．５質量部に変更した以外は、実施例１と同様にして、表面改質トナー粒子、現像剤を得た。
【０１２３】
［実施例１５］
結着樹脂と使用するポリエステル樹脂の酸価を１ｍｇＫＯＨ／ｇとした以外は実施例１と同様にして、トナー粒子を調製し、トナー粒子の表面改質を行い、現像剤を調製した。
【０１２４】
［実施例１６］
（トナー製造）
結着樹脂と使用するポリエステル樹脂の酸価を３０ｍｇＫＯＨ／ｇとした以外は実施例１と同様にして、トナー粒子を調製し、トナー粒子の表面改質を行い、現像剤を調製した。
【０１２５】
［実施例１７］
（トナー製造）
結着樹脂と使用するポリエステル樹脂の酸価を０．７ｍｇＫＯＨ／ｇとした以外は実施例１と同様にして、トナー粒子を調製し、トナー粒子の表面改質を行い、現像剤を調製した。
【０１２６】
［実施例１８］
（トナー製造）
結着樹脂と使用するポリエステル樹脂の酸価を３５ｍｇＫＯＨ／ｇとした以外は実施例１と同様にして、トナー粒子を調製し、トナー粒子の表面改質を行い、現像剤を調製した。
【０１２７】
［実施例１９］
特開昭６０−１０４１０７号公報、特開昭６０−１９２７１５号公報、特開昭６１−６０７０３号公報等を参考に合成を行い、上記式（１）において、ｍ＝４９０、重量平均分子量２８０００のポリアリルアミンに変更した以外は、実施例１と同様にして、表面改質トナー粒子、現像剤を得た。
【０１２８】
［実施例２０］
特開昭６０−１０４１０７号公報、特開昭６０−１９２７１５号公報、特開昭６１−６０７０３号公報等を参考に合成を行い、上記式（１）において、ｍ＝１２、重量平均分子量７００のポリアリルアミンに変更した以外は、実施例１と同様にして、表面改質トナー粒子、現像剤を得た。
【０１２９】
［比較例１］
ポリアリルアミンＰＡＡ−１５によるトナー粒子の表面改質を行わなかった以外は、実施例１と同様にして、トナー粒子、現像剤を得た。
【０１３０】
［比較例２］
ポリアリルアミンＰＡＡ−１５の代わりに４級アンモニウム塩含有正帯電用帯電制御剤ＢＯＮＴＲＯＮ  Ｐ−５１（オリエント化学工業製）を使用した以外は、実施例１と同様にして、表面改質トナー粒子、現像剤を得た。
【０１３１】
（ポリアリルアミンの検出）
表面改質トナー粒子におけるポリアリルアミンの検出は赤外分光光度計（日本分光社製、ＦＴ／ＩＲ−４１００）を用いて行った。ポリアリルアミンの検出は、赤外吸収スペクトルにおいて１６５０ｃｍ−１、１５７０ｃｍ−１付近に吸収特性がある。また、ポリアリルアミンがトナー粒子の表面に存在することは、蛍光染料であるフルオレセインイソチオシアネート（ＦＩＴＣ）をトナー表面に存在するポリアリルアミンに吸着させ、紫外可視近赤外分光光度計（島津製作所製、ＵＶ−１８００型）を用いて確認した。
【０１３２】
なお、表面改質トナー粒子は現像剤からキャリア液を除去することにより採取することができる。採取したトナー粒子をアルコール類で洗浄することによりトナー粒子表面のポリアリルアミン類を脱離させ、その洗浄後の液を高速液体クロマトグラフィ（東ソー製、ＨＬＣ−８３２０ＧＰＣ型）を用いて、ポリアリルアミンの重量平均分子量Ｍｗを求め、ＦＩＴＣを吸着させ、紫外可視近赤外分光光度計（島津製作所製、ＵＶ−１８００型）を用いて、ポリアリルアミンの添加量を求め、ＪＩＳ  Ｋ００７０の方法により、電位差滴定装置（平沼産業製、ＣＯＭ−１７００型）を用いて、結着樹脂の酸価を求める。
【０１３３】
（評価）
［現像性］
２５℃、５０％ＲＨの環境下にて、実施例および比較例の各現像剤を、富士ゼロックス（株）製ＤｏｃｕＣｅｎｔｒｅＣｏｌｏｒ４００ＣＰ改造機（定着器のプロセススピードを外部電源コントロールにて行うように改造したもの）の現像器に充填し、富士ゼロックス（株）製Ａ４用紙（Ｊ紙）にて白ベタ画像を１０，０００枚出力した後、５ｃｍ×２ｃｍのソリッドバッチを現像し、感光体表面の現像トナー画像を、粘着テープ表面の粘着性を利用して採取し、その質量（Ｗ１）を測定した。次に、同様の現像トナー像を、紙（Ｊ紙）表面に転写させ、その転写画像の質量（Ｗ２）を測定した。これらの結果から、以下の式によって転写効率を求め、以下の４段階の基準に基づいて評価した。
転写効率（％）＝（Ｗ２／Ｗ１）×１００
Ａ：転写効率が９５％以上
Ｂ：転写効率が８７．５％以上９５％未満
Ｃ：転写効率が８０％以上８７．５％未満
Ｄ：転写効率が８０％未満
【０１３４】
［正帯電性］
実施例および比較例の各現像剤を、それぞれ上述した現像器に充填し、現像装置の規制ブレードに規制され、感光体に搬送されるトナーの帯電量を、現像ローラ上のトナーを分析することによって評価した。帯電量は、ホソカワミクロン（株）製のＥ−ＳＰＡＲＴアナライザによって測定した。測定条件は、吸引流量０．２リットル／分、集塵エアー流量０．６リットル／分、吹き付け窒素ガス圧０．０２ＭＰａとし、トナー１個ごとの帯電量（Ｑ／ｍ）を測定して、３，０００個のトナーカウントで帯電量分布を求めた。トナーの帯電量の均一性は、トナー１個あたりの帯電量の個数分布において、最大頻度の帯電量（Ｑ１／ｍ１）と測定したトナーの総帯電量を測定カウント（個数）で除した値（Ｑ２／ｍ２）との差の絶対値が小さいほど、帯電量の分布は均一であり、絶対値が大きいほど不均一である。以下の４段階の基準に基づいて評価した。
Ａ：差の絶対値が０．８以下
Ｂ：差の絶対値が０．８以上１．０未満
Ｃ：差の絶対値が１．０以上１．５未満
Ｄ：差の絶対値が１．５以上
【０１３５】
［高温高湿環境下の飽和帯電量］
温度３０℃、湿度８０％の環境試験室で、標準キャリアＰ−０１（日本画像学会）１００質量部と、実施例および比較例の各トナー５質量部を１時間放置し、環境試験室でステンレスポットに仕込み、環境試験室内に設置したボールミルにて一定回転数で回転混合させた。回転スタートから２０分撹拌後の現像剤の飽和帯電量（μＣ／ｇ）をブローオフ装置にて測定し、１分後の帯電量と２０分後の帯電量の差を求め、以下の４段階の基準に基づいて評価した。
Ａ：帯電量の差が、±３μＣ未満
Ｂ：帯電量の差が、±３μＣ以上、±５μＣ未満
Ｃ：帯電量の差が、±５μＣ以上、±７μＣ未満
Ｄ：帯電量の差が、±７μＣ以上
【０１３６】
［低温低湿環境下の飽和帯電量］
温度１０℃、湿度３０％の環境試験室で、標準キャリアＰ−０１（日本画像学会）１００質量部と、実施例および比較例の各トナー５質量部を１時間放置し、環境試験室でステンレスポットに仕込み、環境試験室内に設置したボールミルにて一定回転数で回転混合させた。回転スタートから２０分撹拌後の現像剤の飽和帯電量（μＣ／ｇ）をブローオフ装置にて測定し、１分後の帯電量と２０分後の帯電量の差を求め、以下の４段階の基準に基づいて評価した。
Ａ：帯電量の差が、±３μＣ未満
Ｂ：帯電量の差が、±３μＣ以上、±５μＣ未満
Ｃ：帯電量の差が、±５μＣ以上、±７μＣ未満
Ｄ：帯電量の差が、±７μＣ以上
【０１３７】
［かぶり］
実施例および比較例の各現像剤を、それぞれ上述した現像器に充填し、画像形成装置にセットした。上記画像形成装置において、富士ゼロックス（株）製Ａ４用紙（Ｊ紙）に所定のパターンの印字（５％印字）を連続で１０枚行った後、転写された記録媒体の印字されていない部分への、トナー粒子付着度合いを目視にて確認し、以下の４段階の基準に従い評価した。
Ａ：印字されていない部分に、トナー粒子が確認できない
Ｂ：印字されていない部分に、トナー粒子が僅かに付着している
Ｃ：印字されていない部分に、トナー粒子が多少付着している
Ｄ：印字されていない部分に、トナー粒子が多量に付着している
【０１３８】
【表１】
2015102738.tif 000010
【０１３９】
このように、表面がポリアリルアミン類により表面改質されたトナー粒子を含有する現像剤を用いた実施例では、比較例に比べて、正帯電性に優れていた。また、実施例では、比較例に比べて、現像性に優れ、高温高湿環境下および低温低湿環境下の帯電量が適正であり、かぶりの発生も少なかった。
【符号の説明】
【０１４０】
１  プロセスカートリッジ、３  画像形成装置、１０  帯電装置、１２  露光装置、１４  感光体、１６  現像装置、１８  転写ロール、２０  クリーニングブレード、２２  定着ロール、２４  記録用紙。
【図１】
2015102738.tif 000015
【図２】
2015102738.tif 000016